(57)【要約】【課題】材料との接着性が高く、また経時による接着性の変化もなく、かつ易接着層の上に塗設する機能層の機能に悪影響を及ぼさない易接着フィルムを提供する。【解決手段】易接着層を有する樹脂フィルムにおいて、該易接着層が高分子ラテックス、水溶性１級アミド低分子及びビニルスルホン系架橋剤を含有することを特徴とする易接着フィルム。【選択図】なし【特許請求の範囲】
【請求項１】
易接着層を有する樹脂フィルムにおいて、該易接着層が高分子ラテックス、水溶性１級アミド低分子及びビニルスルホン系化合物を含有することを特徴とする易接着フィルム。
【発明の詳細な説明】
【技術分野】
【０００１】
本発明は樹脂フィルムの少なくとも一方の面に易接着層が形成された易接着フィルムに関し、更に詳しくは導電性材料などの機能層を有する材料に用いる易接着フィルムに関する。
【背景技術】
【０００２】
樹脂フィルムは磁気テープ、包装材料、電気絶縁材料、情報記録材料、各種工程紙などの幅広い分野に利用され、各種機能層を塗布されるなどして使用されている。しかし、例えばポリエチレンテレフタレートフィルムに代表される二軸配向ポリエステルフィルムなどの樹脂フィルムは、接着性が乏しく、フィルム表面に易接着処理を施す必要がある場合が多い。
【０００３】
樹脂フィルムに易接着性を付与する方法としては、例えば、コロナ処理、プラズマ処理、火炎処理等が挙げられるが、これらの方法では特公昭５８−２５３３１号公報に記載されているように経時的にその性能が低下する欠点がある。また、ウレタン樹脂やアクリル樹脂などの樹脂を含有する水系塗液を塗布することにより易接着性を付与する方法（例えば、特許文献１）もある。これら水系塗液を塗布することにより形成された易接着層はそのままではブロッキング性が悪いので、通常何らかの架橋剤を併用し、樹脂を架橋させることでブロッキング性を改善する。
【０００４】
易接着フィルムに接着させる被接着物は多岐にわたり、例えば特許文献１に記載されているような金属などの無機物の場合もあり、また特許文献２にあるような水溶性高分子層の場合もあり、また特許文献３にあるような紫外線硬化樹脂のような有機物の場合もある。ここで架橋剤はこれら被接着物との接着性に多大な影響を与えるだけでなく、被接着物の諸性能にも影響を与える場合がある。
【０００５】
近年導電性材料前駆体としてハロゲン化銀乳剤層を有する銀塩写真感光材料を使用する方法が提案されている。例えば特開２００３−７７３５０号公報に記載されているような銀塩感光材料を使う方法として銀塩拡散転写法を用いる方法も提案されている。この方法で得られた導電性材料は銀塩写真法を用いているため、高精細な画線を描くことは容易であり、安定性も高く、工程も簡易で、非常に良好な特性を示す。
【０００６】
このような導電性材料では特許文献４に記載されているように、易接着層と金属パターンとの接着力が高くなければならず、更にこの導電性材料は他の導電性材料や、樹脂フィルムなどの基板上へ接着剤を用いて貼り合わせられたり、あるいは傷等による断線の防止を行うため、ハードコート剤を塗布されて用いられる場合がある。従って、このような用途に用いる易接着フィルムは色々な材質のものとの接着力が高くなければならないが、前述の特許文献１〜３に挙げられるような手法では接着力が高くなかったり、あるいは導電性等に悪影響を及ぼすなどその性能は十分とは言えなかった。
【０００７】
また架橋剤は易接着層の成分として非常に重要な成分であるが、易接着層塗設後に未反応の架橋剤が残留すると、架橋剤の反応が徐々に進み、易接着層塗設後の経時により易接着フィルムの性能が変化したり、あるいは易接着層の上に塗設した機能層に架橋剤が移行し、その性能に影響を与える問題が発生する場合があった。
【先行技術文献】
【特許文献】
【０００８】
【特許文献１】特開平６−１０７８３２号公報（第２〜３頁）
【特許文献２】特開２０００−２２９３９６号公報（第８頁）
【特許文献３】特開平８−３３２７０６号広報（第５頁）
【特許文献４】特開２００８−２３５４６７号公報（第３、４頁）
【発明の概要】
【発明が解決しようとする課題】
【０００９】
従って、本発明の目的は種々の材料との接着性が高く、また経時による接着性の変化もなく、かつ易接着層の上に塗設する機能層の機能に悪影響を及ぼさない易接着フィルムを提供することにある。
【課題を解決するための手段】
【００１０】
本発明の目的は以下の手段によって達成された。
易接着層を有する樹脂フィルムにおいて、該易接着層が高分子ラテックス、水溶性１級アミド低分子及びビニルスルホン系架橋剤を含有することを特徴とする易接着フィルム。
【発明の効果】
【００１１】
本発明により、種々の材料との接着性が高く、また経時による接着性の変化もなく、かつ易接着層の上に塗設する機能層の機能に悪影響を及ぼさない易接着フィルムを提供することができる。
【発明を実施するための形態】
【００１２】
本発明の易接着フィルムに用いられる樹脂フィルムとしては、例えばポリエチレンテレフタレート等のポリエステル樹脂、ジアセテート樹脂、トリアセテート樹脂、アクリル樹脂、ポリカーボネート樹脂、ポリ塩化ビニル、ポリイミド樹脂、ポリフッ化ビニリデン、セロハン、セルロイド等が挙げられる。更に本発明においては帯電防止層などを必要に応じて設けることもできる。
【００１３】
本発明の易接着フィルムは少なくとも樹脂フィルムの片面に易接着層が塗設されている。易接着層は環境上の観点から水系塗液を塗布、乾燥して形成することにより易接着フィルムとすることが好ましい。
【００１４】
易接着層は樹脂成分として高分子ラテックスを含有する。高分子ラテックスとしては単独重合体や共重合体など各種公知のラテックスを用いることができる。単独重合体としては酢酸ビニル、塩化ビニル、スチレン、メチルアクリレート、ブチルアクリレート、メタクリロニトリル、ブタジエン、イソプレンなどの重合体があり、共重合体としてはエチレン・ブタジエン共重合体、スチレン・ブタジエン共重合体、スチレン・ｐ−メトオキシスチレン共重合体、スチレン・酢酸ビニル共重合体、酢酸ビニル・塩化ビニル共重合体、酢酸ビニル・マレイン酸ジエチル共重合体、メチルメタクリレート・アクリロニトリル共重合体、メチルメタクリレート・ブタジエン共重合体、メチルメタクリレート・スチレン共重合体、メチルメタクリレート・酢酸ビニル共重合体、メチルメタクリレート・塩化ビニリデン共重合体、メチルアクリレート・アクリロニトリル共重合体、メチルアクリレート・ブタジエン共重合体、メチルアクリレート・スチレン共重合体、メチルアクリレート・酢酸ビニル共重合体、アクリル酸・ブチルアクリレート共重合体、メチルアクリレート・塩化ビニル共重合体、ブチルアクリレート・スチレン共重合体、ポリエステル、各種ウレタン等がある。この中でも耐候性の観点からポリエステルラテックスやアクリルラテックスやウレタンラテックスを用いることが好ましく、更に各種材料との接着性の観点からウレタンラテックス、特に耐候性の高い無黄変型ウレタンポリカーボネートラテックスが好ましい。高分子ラテックスの平均粒子径は０．０１〜０．３μｍであることが好ましく、更に好ましくは０．０２〜０．１μｍである。また、これら高分子ラテックスは複数種類のラテックスを混合して用いることも可能であるが、ポリエステルラテックスやアクリルラテックスやウレタンラテックスは易接着層中の樹脂成分の３０質量％以上含有し、好ましくは５０質量％以上である。
【００１５】
本発明の易接着フィルムの易接着層に用いる樹脂成分としては高分子ラテックスの他に公知の水溶性高分子化合物を用いることも可能であり、高分子ラテックスと水溶性高分子を併用することが好ましい。かかる水溶性高分子化合物としてはポリアクリル酸、ポリアクリルアミド、ポリビニルアルコール、ポリビニルピロリドン、無水マレイン酸とスチレンの共重合体等が挙げられ、またゼラチン、アルブミン、カゼイン、ポリリジン等のタンパク質、カラギーナン、ヒアルロン酸などムコ多糖類、「高分子の化学反応」（大河原  信著  １９７２、化学同人社）２．６．４章記載のアミノ化セルロース、ポリエチレンイミン、ポリアリルアミン、ポリジアリルアミン、アリルアミンとジアリルアミンの共重合体、ジアリルアミンと無水マレイン酸との共重合体、ジアリルアミンと二酸化硫黄との共重合体などが挙げられる。これら水溶性高分子化合物の中ではタンパク質やポリエチレンイミン、ポリアリルアミン等のアミノ基を有する高分子化合物を用いることが好ましい。水溶性高分子化合物は易接着層中の樹脂成分の４０質量％以下、好ましくは２〜３０質量％である。
【００１６】
本発明の易接着フィルムの易接着層に用いる樹脂成分量は１００ｍｇ／ｍ２以上であり、上限は２５００ｍｇ／ｍ２であることが望ましく、好ましくは１００〜２０００ｍｇ／ｍ２、更に好ましくは１５０〜１０００ｍｇ／ｍ２である。
【００１７】
本発明の易接着フィルムの易接着層はビニルスルホン系架橋剤を含有する。本発明においてビニルスルホン系架橋剤とは分子中に少なくとも２個のビニルスルホニル基を有する化合物のことを言い、下記一般式Ｉもしくは下記一般式ＩＩで示される化合物のことを言う。
【００１８】
【化１】
2010209242.tif 000002
【００１９】
式中Ｌ１、Ｌ２はそれぞれ存在してもしなくても良い２価の連結基を示す。存在する場合、好ましくは、炭素数１〜５の置換されていても良いアルキレン基、アリーレン基、カルバモイル基、スルファモイル基、酸素、硫黄、イミノ基等を示し、これらは組み合わさっていても良い。Ｒ３は水素原子、炭素数１〜５の置換されていても良いアルキル基、置換されていても良いベンゼン、ナフタレン等のアリール基を示し、中でも水素原子が好ましい。
【００２０】
【化２】
2010209242.tif 000003
【００２１】
式中、Ｌは少なくとも一個の水酸基を有するｍ価の基であり、ｍは２〜４である。一般式ＩＩにおいて、Ｌとしては、２〜４価の炭素数１〜１０の非環状炭化水素基、窒素原子、酸素原子及び／または硫黄原子を含有する５または６員の複素環基、５または６員の環状炭化水素基、または炭素数７〜１０のシクロアルキレン基が挙げられる。非環状炭化水素基としては、好ましくは１〜８の炭素数を有するアルキレン基である。Ｌで表されるそれぞれの基は、置換基を有していても良く、または、ヘテロ原子（例えば窒素原子、酸素原子及び／または硫黄原子）、カルボニル基またはカルバミド基を介し相互に結合しても良い。Ｌは、例えば、メトキシ基、エトキシ基等の炭素数１〜４を有する１種以上のアルキコキシ基、また塩素原子、臭素原子等のハロゲン原子、アセトキシ基等で置換されていても良い。
【００２２】
上記一般式Ｉの化合物の具体例を以下に示すが、これらに限定されるものではない。
【００２３】
【化３】
2010209242.tif 000004
【００２４】
上記一般式ＩＩの化合物の具体例を以下に示すが、これらに限定されるものではない。
【００２５】
【化４】
2010209242.tif 000005
【００２６】
本発明の易接着フィルムの易接着層における架橋剤の添加量は易接着層中の全樹脂成分量に対して１〜７質量％が好ましく、更に好ましくは２〜５質量％である。
【００２７】
本発明の易接着フィルムの易接着層は水溶性１級アミド低分子化合物を含有する。本発明において水溶性とは２５℃の水に０．５質量％以上溶解することのできる化合物のことを言い、低分子とは分子量１０００以下の分子のことを言い、本発明においては好ましくは分子量２００以下の低分子を用いる。本発明に用いることのできる水溶性１級アミド低分子としては、例えば尿素、エチル尿素、アセトアミド、ホルムアミド、プロピオンアミド、スクシンアミド、オキサミド、ベンズアミド、ズルチン、ニコチン酸アミドなどが挙げられるが、特に尿素が好ましい。本発明において水溶性１級アミド低分子の含有量は架橋剤に対して１０〜５００質量％、好ましくは５０〜３００質量％含有させる。
【００２８】
更に易接着層にはシリカなどのマット剤、滑剤、顔料、染料、界面活性剤、紫外線吸収剤等を含有させることができる。
【実施例１】
【００２９】
本発明の実施例を以下に示す。本発明に使用される易接着フィルムを作製するために、透明支持体として、厚み１００μｍのポリカーボネートフィルム（三菱ガス化学社製ユーピロンシート）を用いた。
【００３０】
次に下記処方に従い、易接着層塗液Ａ１〜Ａ３、及び比較易接着層塗液Ａ４〜Ａ９を作製し、ポリカーボネートフィルム上にそれぞれ塗布し、６０℃で５分乾燥させた。易接着層塗布、乾燥後５０℃２４時間加温処理することで易接着フィルムを作製した。
【００３１】
＜易接着層塗液処方Ａ１／１ｍ２当たり＞
ハイドランＷＬＳ２１０（ＤＩＣ社製ポリカーボネート系ウレタンラテックス）   
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                            ９ｍｇ
尿素                                              １８ｍｇ
【００３２】
【化５】
2010209242.tif 000006
【００３３】
＜易接着層塗液処方Ａ２／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                          １２ｍｇ
尿素                                              ２４ｍｇ
【００３４】
＜易接着層塗液処方Ａ３／１ｍ２当たり＞
ハイドランＷＬＳ２１０（ＤＩＣ社製ポリカーボネート系ウレタンラテックス）   
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                          １５ｍｇ
尿素                                              ３０ｍｇ
【００３５】
＜比較易接着層塗液処方Ａ４／１ｍ２当たり＞
ハイドランＷＬＳ２１０（ＤＩＣ社製ポリカーボネート系ウレタンラテックス）   
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                            ９ｍｇ
【００３６】
＜比較易接着層塗液処方Ａ５／１ｍ２当たり＞
ハイドランＷＬＳ２１０（ＤＩＣ社製ポリカーボネート系ウレタンラテックス）   
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                          １２ｍｇ
【００３７】
＜比較易接着層塗液処方Ａ６／１ｍ２当たり＞
ハイドランＷＬＳ２１０（ＤＩＣ社製ポリカーボネート系ウレタンラテックス）   
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                          １５ｍｇ
【００３８】
＜比較易接着層塗液処方Ａ７／１ｍ２当たり＞
ハイドランＷＬＳ２１０（ＤＩＣ社製ポリカーボネート系ウレタンラテックス）   
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
デナコールＥＸ６１４（ナガセケムテックス社製ソルビトールポリグリシジルエーテル）                                                  １２ｍｇ
【００３９】
＜比較易接着層塗液処方Ａ８／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
デュラネートＷＢ４０−８０（旭化成社製自己乳化性イソシアネート）
１５ｍｇ（固形分１２ｍｇ）
【００４０】
＜比較易接着層塗液処方Ａ９／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
カルボジライトＥ０２（日清紡社製自己乳化性カルボジイミド）
３０ｍｇ（固形分１２ｍｇ）
【００４１】
得られた易接着フィルムについて、紫外線硬化型接着剤との接着性、易接着フィルム上に設けられた導電性パターンの導電性、密着性について下記のように評価した。
【００４２】
＜紫外線硬化型接着剤との接着性＞
得られた易接着フィルムの易接着層の上にロックタイト３１０５（ヘンケル社製無溶剤型の可視光重合型ウレタンアクリレート接着剤）を湿分塗布量が１０ｇ／ｍ２となるよう塗布し、２００μｍのポリカーボネートベース（三菱ガス化学社製ユーピロンシート）を重ね、紫外線照射装置を用いて紫外線照射し、硬化させ接着させた。ＪＩＳ  Ｋ  ６８４３−３に従い２５ｍｍの幅に切った接着物のＴ字剥離強度を測定した。
【００４３】
＜易接着フィルム上に設けられた導電性パターンの導電性＞
硫化パラジウムゾル液を下記のようにして作製し、得られたゾルを用いて物理現像核液を作製した。
【００４４】
＜硫化パラジウムゾルの調製＞
Ａ液    塩化パラジウム                                    ５ｇ
塩酸                                            ４０ｍｌ
蒸留水                                      １０００ｍｌ
Ｂ液    硫化ソーダ                                    ８．６ｇ
蒸留水                                      １０００ｍｌ
Ａ液とＢ液を撹拌しながら混合し、３０分後にイオン交換樹脂の充填されたカラムに通し硫化パラジウムゾルを得た。
【００４５】
＜物理現像核液組成／１ｍ２当たり＞
前記硫化パラジウムゾル                                ０．４ｍｇ
界面活性剤Ｓ−１                                        ３０ｍｇ
【００４６】
この物理現像核液を前述の易接着層塗布済みポリカーボネートベースの上に塗布し、乾燥した。
【００４７】
続いて、上記物理現像核液を塗布した側と反対側に下記組成の裏塗り層を塗布した。
＜裏塗り層組成／１ｍ２当たり＞
ゼラチン                                                      ２ｇ
不定形シリカマット剤（平均粒径５μｍ）                      ２０ｍｇ
染料１                                                    ２００ｍｇ
界面活性剤Ｓ−１                                          ４００ｍｇ
【００４８】
【化６】
2010209242.tif 000007
【００４９】
続いて、支持体に近い方から順に下記組成の中間層１、ハロゲン化銀乳剤層１、及び最外層１を上記物理現像核液が塗布された易接着層の上に塗布し、導電性材料前駆体を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い金硫黄増感を施した。こうして得られたハロゲン化銀乳剤は銀１ｇ当たり０．５ｇのゼラチンを含む。
【００５０】
＜中間層１組成／１ｍ２当たり＞
ゼラチン                                          ０．５ｇ
界面活性剤（Ｓ−１）                                  ５ｍｇ
【００５１】
＜ハロゲン化銀乳剤層１組成／１ｍ２当たり＞
ゼラチン                                          ０．５ｇ
ハロゲン化銀乳剤                                  ３．０ｇ銀相当
１−フェニル−５−メルカプトテトラゾール              ３ｍｇ
界面活性剤（Ｓ−１）                                ２０ｍｇ
【００５２】
＜最外層１組成／１ｍ２当たり＞
ゼラチン                                              １ｇ
不定形シリカマット剤（平均粒径３．５μｍ）          １０ｍｇ
界面活性剤Ｓ−１                                    １０ｍｇ
【００５３】
このようにして得た導電性材料前駆体を、水銀灯を光源とする密着プリンターで４００ｎｍ以下の光をカットする樹脂フィルターを介し、細線幅２０μｍで格子間隔２５０μｍの網目パターンの透過原稿を密着させて露光した。
【００５４】
その後、先に露光した導電性材料前駆体を下記拡散転写現像液中に１５℃で９０秒間浸漬した後、続いてハロゲン化銀乳剤層、中間層、最外層及び裏塗り層を４０℃の温水で水洗除去し、乾燥処理した。こうして易接着層上に厚み０．１μｍのメッシュ状金属パターンを得た。
【００５５】
＜拡散転写現像液組成＞
水酸化カリウム                                              ２５ｇ
ハイドロキノン                                              １８ｇ
１−フェニル−３−ピラゾリドン                                ２ｇ
亜硫酸カリウム                                              ８０ｇ
Ｎ−メチルエタノールアミン                                  １５ｇ
臭化カリウム                                              １．２ｇ
全量を水で１０００ｍｌ
ｐＨ＝１２．２に調整する。
【００５６】
上記のようにして得られた網目パターン状銀薄膜が形成された導電性材料の表面抵抗率は、ダイアインスツルメンツ社製、ロレスターＧＰ／ＥＳＰプローブを用いて、ＪＩＳ  Ｋ  ７１９４に従い測定した。
【００５７】
＜易接着フィルム上に設けられた導電性パターンの密着性＞
易接着フィルム上に設けられた導電性パターンの導電性を評価するのに作製した、易接着フィルムの上に導電性パターンが設けられた導電性材料を用いて、下記処方のニッケル電解めっき浴を用い、画像当たりの電流密度２Ａ／ｄｍ２、４５℃で１０分間めっきし、水洗、乾燥した。めっきされた網目パターン状銀薄膜面に日東電工社製ポリエステル粘着テープＮｏ．３１を金属面に気泡の入らないように貼り付け、その後勢い良くテープを剥がし剥離テストを行った。剥離テストの評価は○が剥離なし、△が一部剥離あり、×が全面剥離の３段階とした。
【００５８】
＜ニッケルめっき浴組成＞
６０質量％スルファミン酸ニッケル溶液              ５００ｍｌ
メルブライトＮＩ−２２２５Ａ（メルテックス社製）  ２００ｍｌ
メルブライトＮＩ−２２２５Ｂ（メルテックス社製）    ２０ｍｌ
イオン交換水を加えて全量を１０００ｍｌとする。
【００５９】
得られた結果を表１に示す。表１より本発明の易接着フィルムは紫外線硬化型接着剤との接着性、易接着フィルム上に設けられた導電性パターンの導電性、密着性全て良いことが判るが、一方尿素の入っていない易接着層処方Ａ−６の易接着層塗液を塗布した易接着フィルムも全ての性能が比較的良いことも判る。
【００６０】
【表１】
2010209242.tif 000008
【００６１】
続いて、易接着処方Ａ−１からＡ−６の易接着層塗液を塗布した易接着フィルムを、５０℃１週間加温処理し、加温後紫外線硬化型接着剤との接着性について調べた。また、易接着フィルムに裏塗り層、物理現像核層、中間層、ハロゲン化銀乳剤層、最外層を塗布し、導電性材料前駆体を作製した後に５０℃１週間加温処理したものについて上記と同様の処理を行い、加温後の易接着フィルム上に設けられたパターンの導電性と密着性を調べた。
【００６２】
【表２】
2010209242.tif 000009
【００６３】
表２より尿素の入っていない易接着フィルムでは導電性が悪化したり、あるいは紫外線硬化型接着剤との接着性が悪化しており、本発明の有用性が判る。
【実施例２】
【００６４】
易接着層塗液を下記易接着層処方に従い作製する以外は実施例１と同様に易接着フィルムを作製した。作製した易接着フィルムをそのまま紫外線硬化型接着剤との接着性、易接着フィルム上に設けられた導電性パターンの導電性、密着性について評価した結果を表３に、易接着フィルムを５０℃１週間加温処理し紫外線硬化型接着剤との接着性を評価した結果、及び実施例１同様にして導電性材料前駆体を作製し、導電性材料前駆体を５０℃１週間加温処理してから導電性パターンの導電性、密着性を評価した結果を表４に示す。
【００６５】
＜易接着層塗液処方Ｂ１／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−３                                            ９ｍｇ
尿素                                              １８ｍｇ
【００６６】
＜易接着層塗液処方Ｂ２／１ｍ２当たり＞
ハイドランＷＬＳ２１０（ＤＩＣ社製ポリカーボネート系ウレタンラテックス）   
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−８                                            ９ｍｇ
尿素                                              １８ｍｇ
【００６７】
＜易接着層塗液処方Ｂ３／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−１２                                          ９ｍｇ
尿素                                              １８ｍｇ
【００６８】
＜易接着層塗液処方Ｂ４／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                            ９ｍｇ
エチル尿素                                        １８ｍｇ
【００６９】
＜易接着層塗液処方Ｂ５／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                            ９ｍｇ
ニコチン酸アミド                                  １８ｍｇ
【００７０】
＜比較易接着層塗液処方Ｂ６／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                            ９ｍｇ
ＷＧＵゼラチン（分子量５０００のゼラチン。ニッピゼラチン社製）  １８ｍｇ
【００７１】
＜比較易接着層塗液処方Ｂ７／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                            ９ｍｇ
ハイミクロンＬ−２７１（ステアリン酸アミド水分散物。中京油脂社製）
（固形分）１８ｍｇ
【００７２】
＜比較易接着層塗液処方Ｂ８／１ｍ２当たり＞
ハイドランＷＬＳ２１０（ＤＩＣ社製ポリカーボネート系ウレタンラテックス）
７７０ｍｇ（固形分２７０ｍｇ）
ゼラチン                                          ３０ｍｇ
界面活性剤（Ｓ−１）                                １ｍｇ
サイリシア４５０（富士シリシア化学社製シリカ）１．２５ｍｇ
ＶＳ−２                                            ９ｍｇ
ラウリル酸エタノールアミド                        １８ｍｇ
【００７３】
【表３】
2010209242.tif 000010
【００７４】
【表４】
2010209242.tif 000011
【００７５】
表３、表４よりビニルスルホン系架橋剤の種類を変えても良好な結果を得られることが判る。また、１級アミド化合物であれば、良好な結果を得られるが、高分子化合物や水不溶性のアミド化合物、２級アミド化合物では１級アミド化合物のような結果は得られないことが判る。
【実施例３】
【００７６】
樹脂フィルムをエビロンフィルム３００５（太平化学製塩化ビニルフィルム）を用いる以外は実施例１と同様に試験した結果、実施例１同様の結果を得た。
【産業上の利用可能性】
【００７７】
本発明は導電性材料、磁気テープ、包装材料、電気絶縁材料、情報記録材料、各種工程紙などの各種塗工フィルムの基材として用いることができる。